(57)【要約】【課題】鉛蓄電池の組み立て工程におけるセパレーター折り曲げ時の亀裂や破断を防ぎ、かつ電解液である硫酸の保液性に優れる鉛蓄電池用セパレーターを提供する。【解決手段】ガラス繊維と有機系バインダーとを有する鉛蓄電池用セパレーターであって、前記鉛蓄電池用セパレーター中のガラス繊維が、このガラス繊維の全質量を基準として、数平均繊維径１μｍ以下の繊維を３０〜９５質量と、数平均５〜１５μｍのガラス繊維を５〜７０質量％含む、鉛蓄電池用セパレーター。鉛蓄電池用セパレーターの膜厚が、０．３〜３．０ｍｍであると好ましい。また、２０℃で比重１．３１の硫酸の保液性が、１２００％以上であると好ましい。【選択図】  図１
2018010803.tif 000002
【特許請求の範囲】
【請求項１】
ガラス繊維と有機系バインダーとを有する鉛蓄電池用セパレーターであって、前記鉛蓄電池用セパレーター中のガラス繊維が、このガラス繊維の全質量を基準として、数平均繊維径１μｍ以下のガラス繊維を３０〜９５質量％と、数平均繊維径５〜１５μｍのガラス繊維を５〜７０質量％含む、鉛蓄電池用セパレーター。
【請求項２】
鉛蓄電池用セパレーターの膜厚が、０．３〜３．０ｍｍである請求項１に記載の鉛蓄電地用セパレーター。
【請求項３】
２０℃で比重１．３１の硫酸の保液性が１２００％以上である請求項１又は請求項２に記載の鉛蓄電池用セパレーター。
【請求項４】
有機系バインダーが、ポリプロピレンである請求項１〜３のいずれか一項に記載の鉛蓄電池用セパレーター。
【発明の詳細な説明】
【技術分野】
【０００１】
本発明は、鉛蓄電池用セパレーターに関する。
【背景技術】
【０００２】
現在、無停電電源及び電力貯蔵用途に、メンテナンスフリーの制御弁式鉛蓄電池が用いられている。制御弁式鉛蓄電池には正極板と負極板を隔離する鉛蓄電池用セパレーターが用いられており、電解液である硫酸を保持して正極板及び負極板に電解液を供給する役目もある。このような鉛蓄電池用セパレーターとして、平均繊維径の小さいガラス繊維で作製したガラスシートを用いることが良いとされている。しかしながら、このような平均繊維径の小さいガラス繊維で作製したガラスシートは、強度が低いため、取り扱い性が悪く、鉛蓄電池用セパレーターとして用いると、鉛蓄電池を組み立てる際のハンドリングで、鉛蓄電池用セパレーターに亀裂や剥離が発生するなどの問題がある。
この課題に対して特許文献１では、平均繊維径が５μｍ以下のガラス繊維に、鎖状連結構造コロイド状シリカを混抄することで、ガラスシートの強度を向上させたことが開示されている。
【先行技術文献】
【特許文献】
【０００３】
【特許文献１】特開２００５−１０８７１０号公報
【発明の概要】
【発明が解決しようとする課題】
【０００４】
特許文献１によれば、ガラスシートの強度が向上し、これを用いて作製した鉛蓄電池用セパレーターを用いることで、鉛蓄電池を組み立てる際のハンドリングでの亀裂や剥離は抑制できる。しかしながら、ガラスシートが硬くなり、これを用いて作製した鉛蓄電池用セパレーターを用いると、鉛蓄電池用セパレーターを折り曲げて電極を挟み込む工程において、鉛蓄電池用セパレーターに亀裂や破断が生じる場合があった。また、鉛蓄電池用セパレーターの電極に接するガラスシート表面にシリカ粒子が集まって空隙率が低下し、電解液である硫酸の保液性を低下させる問題があった。
【０００５】
本発明は、鉛蓄電池の組み立て工程における鉛蓄電池用セパレーター折り曲げ時の亀裂や破断を抑制し、かつ電解液である硫酸の保液性に優れる鉛蓄電池用セパレーターを提供することを目的とする。
【課題を解決するための手段】
【０００６】
本発明は、［１］ガラス繊維と有機系バインダーとを有する鉛蓄電池用セパレーターであって、前記鉛蓄電池用セパレーター中のガラス繊維が、このガラス繊維の全質量を基準として、数平均繊維径１μｍ以下のガラス繊維を３０〜９５質量％と、数平均繊維径５〜１５μｍのガラス繊維を５〜７０質量％含む、鉛蓄電池用セパレーターに関する。
また、本発明は、［２］鉛蓄電地用セパレーターの膜厚が、０．３〜３．０ｍｍである上記［１］に記載の鉛蓄電地用セパレーターに関する。
また、本発明は、［３］２０℃で比重１．３１の硫酸の保液性が１２００％以上である上記［１］又は［２］に記載の鉛蓄電池用セパレーターに関する。
また、本発明は、［４］有機系バインダーが、ポリプロピレンである上記［１］〜［３］のいずれか一項に記載の鉛蓄電池用セパレーターに関する。
【発明の効果】
【０００７】
本発明によれば、鉛蓄電池の組み立て工程におけるセパレーター折り曲げ時の亀裂や破断を抑制し、かつ電解液である硫酸の保液性に優れた鉛蓄電池用セパレーターを提供できる。
【図面の簡単な説明】
【０００８】
【図１】ガラス繊維の数平均繊維径の測定方法を説明するための電子顕微鏡写真の模式図である。
【発明を実施するための形態】
【０００９】
以下、本発明の実施形態について説明をするが、本発明はこれらの実施形態に何ら限定されるものではない。また、本明細書において「〜」は、その前後に記載される数値をそれぞれ最小値および最大値として含む範囲を示すものとする。
【００１０】
＜鉛蓄電池用セパレーター＞
本実施形態の鉛蓄電池用セパレーターは、ガラス繊維と有機系バインダーとを有する鉛蓄電池用セパレーターであって、前記鉛蓄電池用セパレーター中のガラス繊維が、このガラス繊維の全質量を基準として、数平均繊維径１μｍ以下のガラス繊維を３０〜９５質量％と、数平均繊維径５〜１５μｍのガラス繊維を５〜７０質量％含む。
【００１１】
（ガラス繊維）
ガラス繊維としては、鉛蓄電池用セパレーターに通常使用されている市販のガラス繊維を使用できる。ガラス繊維は、アルカリガラスであることが好ましい。このようなものとして、耐酸性に優れたＣガラス組成のものが挙げられる。
【００１２】
ガラス繊維の組成は、ガラス繊維の全質量を基準として、数平均繊維径１μｍ以下のガラス繊維が３０〜９５質量％、数平均繊維径５〜１５μｍのガラス繊維が５〜７０質量％であり、数平均繊維径１μｍ以下のガラス繊維が４０〜９０質量％、数平均繊維径５〜１５μのガラス繊維が１０〜６０質量％であることがより好ましい。数平均繊維径１μｍ以下のガラス繊維が９５質量％以下であることにより、折り曲げ時の強度の低下が抑えられ、亀裂や破断を抑制できる。数平均繊維径５〜１５μｍのガラス繊維が７０質量％以下であることにより構造が脆弱になりにくい。
【００１３】
また、ガラス繊維の繊維長については、特に制限はないが、数平均繊維長が１μｍ〜３０ｍｍであることが好ましく、１００μｍ〜２０ｍｍであることがより好ましく、５００μｍ〜１０ｍｍであることが更に好ましい。ガラス繊維の数平均繊維長が１μｍ以上であると均一な細孔径にし易くなる傾向にあり、また、３０ｍｍ以下であると、充分に高い強度（例えば、１ＭＰａ以上）を有するセパレーターを製造し易くなり、また後述する抄造時に良好な抄造性を得易い傾向にある。
【００１４】
なお、本実施形態において、ガラス繊維の数平均繊維径及び数平均繊維長は、動的画像解析法、レーザースキャン法（例えば、ＪＩＳ Ｌ１０８１（羊毛繊維試験方法）に準拠）、走査型電子顕微鏡等による直接観察により求めることができる。具体的には、これらの方法を用いて少なくとも５０本程度のガラス繊維を観察し、その平均値をとることで、上記数平均繊維径及び数平均繊維長を求めることができる。
【００１５】
（有機系バインダー）
本実施形態に係る有機系バインダーとしては、耐酸性及び耐水性に優れるものが好ましく、例えば、オレフィン系樹脂、アクリル系樹脂、ウレタン系樹脂、スチレン系樹脂等が挙げられる。セパレーターの親水性を向上させる観点から、スルホ基、カルボキシル基等の親水基を導入した熱可塑性樹脂を用いてもよい。熱可塑性樹脂として、機械的強度及び電解液の保液性を両立し易い観点からは、オレフィン系樹脂又はスチレン系樹脂が好ましく、耐酸性及び耐水性の観点からは、ポリプロピレン又はポリエチレンが好ましい。有機系バインダーは、１種を単独で用いても２種以上を組み合わせて用いてもよい。
【００１６】
＜鉛蓄電池用セパレーターの製造方法＞
セパレーターの製造方法に特に制限は無く、例えば、湿式抄造、乾式抄造等が挙げられる。これらの中でも、湿式法に基づく抄造法（湿式抄造）を採用することが好ましい。この製造方法は、ガラス繊維とバインダー等を含むスラリーを調製する工程と、スラリーを抄紙して抄造体を作製する工程と、加圧機を用いて抄造体を厚み方向に圧縮して圧縮体を作製する工程と、必要に応じ圧縮体を樹脂（有機系バインダー）の軟化点以上の温度で熱処理する工程と、を備える。この方法により、低コストかつ薄い鉛蓄電池用セパレーターを容易に製造することができる。
ここで、スラリーを抄紙して得られる抄造体は、ガラス繊維を有機系バイダーで接着したシート状又はマット状の成形体であり、以下、ガラスシートということがある。また、圧縮体は、このガラスシートを厚み方向に圧縮したもので、以下、鉛蓄電池用セパレーター又は単にセパレーターということがある。圧縮体を作製するのに用いるガラスシートは１枚であっても、複数枚を厚み方向に積み重ねたものでもよい。
【００１７】
（スラリーの調製工程）
本工程において、ガラス繊維及び有機系バインダーを所定の分散媒体に分散させる。スラリーの調整は、例えばミキサー、ボールミル、パルパー等により行うことができる。なお、分散媒体としては水が一般的に用いられている。スラリー中の各原料成分の含有量は、得られる鉛蓄電池用セパレーター中の各原料成分の含有量が上記の範囲となるように調整すればよい。
【００１８】
前記スラリーは、界面活性剤を含んでいてもよい。界面活性剤を含むことで、鉛蓄電池用セパレーターを製造する際に原料成分を分散させやすくなる。界面活性剤は、後の熱処理において分解されてもよい。界面活性剤としては、シランカップリング剤、カチオン性界面活性剤、アニオン性界面活性剤、ノニオン性界面活性剤のいずれであってもよい。界面活性剤の含有量は、スラリーの全質量を基準として、０．０１〜５質量％とすることが好ましい。
【００１９】
カチオン性界面活性剤としては、アルキルアンモニウム塩を用いることが好ましく、塩化ジオクチルジメチルアンモニウム、塩化ジデシルジメチルアンモニウム、塩化ジココジメチルアンモニウム、塩化ココ（精留）ベンジルジメチルアンモニウム、塩化オクタデシルトリメチルアンモニウム、塩化ジオクタデシルジメチルアンモニウム、塩化ジヘキサデシルジメチルアンモニウム、塩化ジ（水素化牛脂）ジメチルアンモニウム、塩化ジ（水素化牛脂）ベンジルメチルアンモニウム、塩化（水素化牛脂）ベンジルジメチルアンモニウム、塩化ジオレイルジメチルアンモニウム、塩化ジ（エチレンヘキサデカンカルボキシレート）ジメチルアンモニウム、塩化ジアリルジメチルアンモニウム、二塩化Ｎ−オクタデシル−Ｎ−ジメチル−Ｎ´−トリメチル−プロピレン−ジアンモニウム、ポリ（塩化ジオクチルジメチルアンモニウム）、ポリ（塩化ジデシルジメチルアンモニウム）、ポリ（塩化ジココジメチルアンモニウム）、ポリ（塩化ココベンジルジメチルアンモニウム）、ポリ（塩化オクタデシルトリメチルアンモニウム）、ポリ（塩化ジオクタデシルジメチルアンモニウム）、ポリ（塩化ジヘキサデシルジメチルアンモニウム）、ポリ（塩化ジオレイルジメチルアンモニウム）、ポリ（塩化ジ（エチレンヘキサデカンカルボキシレート）ジメチルアンモニウム）、及びポリ（塩化ジアリルジメチルアンモニウム）等が挙げられる。
【００２０】
アニオン性界面活性剤としては、カルボキシレート類、Ｎ−アシルサルコシネート類、アルカンスルホネート類、直鎖及び分岐鎖アルキルアリールスルホネート類、ジアルキルスルホスクシネート類、アリールスルホネート類、ナフタリンスルホネート類、Ｎ−アシル−Ｎ−アルキルラウレート類、脂肪酸類の２−スルホエチルエステル類、オレフインスルホネート類、アルキルサルフエート類、サルフエート化した天然オイル類、サルフエート化したアルキルフェノールアルコキシレート類、アルカノール類、フェノール及びアルキルフェノールアルコキシレート類のホスフェートエステル類、アルキル（アリール）スルホネート類、スルフェートエステル類、ホスフェートエステル類、アルキル（アリール）ホスフェート類、アルキル（アリール）ホスホネート類、ポリオキシエチレンアルキルエーテルホスフェート類、カルボキシル化アルキルエトキシレート類、カルボキシル化ドデシルベンゼンスルホネート類、並びにアンモニウムポリオキシエチレンアルキルエーテルサルフェート類等が挙げられる。
【００２１】
ノニオン性界面活性剤としては、ポリオキシアルキレンジアルキルエステル類、ポリオキシアルキレンアルキルエステル類、ポリオキシアルキレンアルキルエーテル類、及びソルビタンアルキルエステル類等が挙げられる。
【００２２】
スラリーは凝集剤を含んでいてもよい。凝集剤を含むことで製造されるセパレーターの歩留まりを向上することができる。凝集剤としては、硫酸アルミニウム、ポリ塩化アルミ二ウム、ポリ硫酸第二鉄、塩化第二鉄などの無機系凝集剤、カチオン性高分子凝集剤及びアニオン性高分子凝集剤のいずれであってもよく、１種または２種以上用いてもよい。凝集剤の含有量は、スラリーの固形分量を基準として、０．０１〜１０質量％とすることが好ましい。
【００２３】
（抄造体を作製する工程〜圧縮体を作製する工程）
これらの工程では、スラリーを一般的な抄紙機を用いて抄紙し、抄造体（ガラスシート）を作製した後、さらに加圧機を用いて抄造体を厚み方向に圧縮して圧縮体（鉛蓄電池用セパレーター）を作製する。なお、所望の圧縮体を得るためには、抄造体を１〜３０ＭＰａにて１〜５分間圧縮することが好ましい。圧縮体を作製するのに用いる抄造体（ガラスシート）は、１枚を単独で用いてよく、複数枚を厚み方向に積み重ねて用いてもよい。
【００２４】
（圧縮体を熱処理する工程）
本工程は必ずしも行う工程ではないが、セパレーターの材料構成に合わせて必要に応じて行う。本工程において樹脂（有機系バインダー）の軟化点以上の温度で圧縮体を熱処理することで、有機系バインダーが軟化してガラス繊維、粘度鉱物等同士を確実に結着させることができ、また、ガラス繊維、粘土鉱物等の表面の一部又は全部を樹脂（有機系バインダー）で被覆することで、セパレーターに柔軟性を付与することができる。さらに、樹脂（有機系バインダー）が一部分解してテンプレートとして機能し、電解液の保持力を向上することができる。なお、処理温度は樹脂（有機系バインダー）の軟化点に依存するため必ずしも限定されないが、１００〜２００℃で行うことが好ましい。処理温度を１００℃以上とすることで、ガラス繊維、粘土鉱物等同士を結着させ易くなる傾向にあり、２００℃以下とすることで製造工程を簡略化し易くなる。なお、熱処理は、鉛蓄電池用セパレーターの構成材料に応じて、適宜加圧しながら行ってもよい。
【実施例】
【００２５】
以下、実施例及び比較例を挙げて本発明をより具体的に説明するが、本発明は以下の実施例に限定されるものではない。
【００２６】
（実施例１）
（数平均繊維径測定）
ガラス繊維をエポキシ樹脂で注型し、ダイヤモンドカッターで厚さ４ｍｍにスライスした。スライス後、ガラス繊維の断面部分をさらに直径９μｍダイヤモンド砥粒で研磨し、さらに直径５μｍ、直径１μｍのダイヤモンド砥粒で研磨し、測定サンプルを作製した。
測定サンプルはイオンスパッタ（株式会社日立ハイテクノロジーズ製、Ｅ−１０３０）で白金蒸着後、ＳＥＭ（株式会社日立ハイテクノロジーズ製、Ｓ−８０２０）を用いてガラス繊維断面を観察し、計２００本のガラス繊維の繊維径を測定し、この平均値を数平均繊維径とした。このとき真円状のガラス繊維断面は直径を、楕円形の繊維断面は短径を繊維径とした（図１参照）。また、ガラス繊維の長さ方向に対する長方形上の断面は繊維径測定からは除外した。
【００２７】
（セパレーターの作製）
数平均繊維径０．４μｍのガラス繊維（含水率５質量％、Ｌａｕｓｃｈａ社製、商品名：Ｃ−５０−Ｒ）２１０ｇに水を加え２０ｋｇとした後、分散剤（明成化学工業株式会社製、パスコールＨＡ−５２、「パスコール」は登録商標）２０ｇを加えた。これを２０Ｌ用のパルパー（熊谷理機工業株式会社製）に投入し、１０分間撹拌した。数平均繊維径５．１μｍのガラス繊維についても同様に撹拌した。撹拌後、数平均繊維径０．４μｍを含む液から４．５ｋｇ、数平均繊維径５．１μｍを含む液から０．５ｋｇ、分取し混合した。つまり、この混合したガラス繊維を含む液中には、ガラス繊維の全質量を基準として、数平均繊維径０．４μｍのガラス繊維を９０質量％と、数平均繊維径５．１μｍのガラス繊維を１０質量％含んでいる。混合したガラス繊維を含む液に、硫酸アルミニウム（日本軽金属株式会社製）をガラス繊維の全質量に対して４質量％となるよう加え撹拌機で１０分間撹拌した。１０分後に有機系バインダーとしてポリプロピレンエマルション（ユニチカ株式会社製、ＴＣ−４０１０、プロピレン−アクリル酸共重合体をアミン中和した水分散体）を、樹脂分がガラス繊維の全質量に対して９質量％となるように加え、さらに２分間撹拌し、スラリーを調製した。
【００２８】
スラリー５００ｇを８０メッシュの金網を設置した２５０ｍｍ角型シートマシン（熊谷理機工業株式会社製）に水を注入しながら流し入れた。シートマシン内部の水量が８０％程度（１８Ｌ）になるまで水を注入し、撹拌棒で数回攪拌した後、水を抜き、抄紙した。
【００２９】
抄紙したガラスシートはろ紙（アドバンテック株式会社製、Ｎｏ．２６）を被せて、クーチングロールで充分に脱水し、ろ紙と一緒に剥がし取った。この工程を３回繰り返し（２回目以降は、ろ紙上に残っているガラスシートと重ね合わせて剥がし取った）３層構成のガラスシートを作製した。このガラスシートをプレス機（熊谷理機工業株式会社製）にて４１０ｋＰａ下で５分間プレスしてさらに脱水した。脱水後、回転ドライヤ（熊谷理機工業株式会社製）で１２０℃４分加熱乾燥し、さらに１０５℃の恒温層で十分に乾燥し、膜厚１．２ｍｍの鉛蓄電池用セパレーターを得た。
【００３０】
（実施例２）
数平均繊維径０．４μｍを含む液から３．０ｋｇ、数平均繊維径５．１μｍを含む液から２．０ｋｇ、分取し混合した。つまり、この混合したガラス繊維を含む液中には、ガラス繊維の全質量を基準として、数平均繊維径０．４μｍのガラス繊維を６０質量％と、数平均繊維径５．１μｍのガラス繊維を４０質量％含んでいる。このこと以外は、実施例１と同様にし、膜厚１．１ｍｍの鉛蓄電池用セパレーターを得た。
【００３１】
（実施例３）
数平均繊維径５．１μｍのガラス繊維を数平均繊維径１２μｍのガラス繊維とした。つまり、ここで用いた混合したガラス繊維を含む液中には、ガラス繊維の全質量を基準として、数平均繊維径０．４μｍのガラス繊維を９０質量％と、数平均繊維径１２μｍのガラス繊維を１０質量％含んでいる。このこと以外は実施例１と同様にし、膜厚１．２ｍｍの鉛蓄電池用セパレーターを得た。
【００３２】
（実施例４）
数平均繊維径０．４μｍを含む液から３．０ｋｇ、数平均繊維径１２μｍを含む液から２．０ｋｇ、分取し混合した。つまり、この混合したガラス繊維を含む液中には、ガラス繊維の全質量を基準として、数平均繊維径０．４μｍのガラス繊維を６０質量％と、数平均繊維径１２μｍのガラス繊維を４０質量％含んでいる。このこと以外は実施例３と同様にし、膜厚１．３ｍｍの鉛蓄電池用セパレーターを得た。
【００３３】
（比較例１）
数平均繊維径５．１μｍのガラス繊維を数平均繊維径１．８μｍのガラス繊維とした。つまり、ここで用いた混合したガラス繊維を含む液中には、ガラス繊維の全質量を基準として、数平均繊維径０．４μｍのガラス繊維を９０質量％と、数平均繊維径１．８μｍのガラス繊維を１０質量％含んでいる。このこと以外は実施例１と同様にし、膜厚１．０ｍｍの鉛蓄電池用セパレーターを得た。
【００３４】
（比較例２）
数平均繊維径０．４μｍのガラス繊維のみを用いた。つまり、ここで用いたガラス繊維を含む液中には、ガラス繊維の全質量を基準として、数平均繊維径０．４μｍのガラス繊維を１００質量％含んでいる。このこと以外は実施例１と同様にし、膜厚０．９５ｍｍの鉛蓄電池用セパレーターを得た。
【００３５】
（比較例３）
数平均繊維径５．１μｍのガラス繊維のみを用いた。つまり、ここで用いたガラス繊維を含む液中には、ガラス繊維の全質量を基準として、数平均繊維径５．１μｍのガラス繊維を１００質量％含んでいる。このこと以外は実施例１と同様にし、膜厚１．３ｍｍの鉛蓄電池用セパレーターを得た。
【００３６】
（比較例４）
数平均繊維径０．４μｍを含む液から１．０ｋｇ、数平均繊維径５．１μｍを含む液から４．０ｋｇ、分取し混合した。つまり、この混合したガラス繊維を含む液中には、ガラス繊維の全質量を基準として、数平均繊維径０．４μｍのガラス繊維を２０質量％と、数平均繊維径５．１μｍのガラス繊維を８０質量％含んでいる。このこと以外は、実施例１と同様にし、膜厚１．１ｍｍの鉛蓄電池用セパレーターを得た。
【００３７】
実施例１〜４、比較例１〜４で得た鉛蓄電池用セパレーターを用いて、下記の方法により、膜厚、目付量、密度、耐折試験、硫酸保液性を測定し、それらの結果をまとめて表１に示した。
【００３８】
（膜厚）
ショッパー形厚さ測定器（安田精機株式会社製）を用い、２０ｋｇｆ／ｃｍ２（１．９６ＭＰａ）加圧下で６点測定し、その平均値を鉛蓄電池用セパレーターの膜厚とした。
【００３９】
（目付量）
縦２００ｍｍ、横２００ｍｍに裁断した鉛蓄電池用セパレーターの質量を測定し、サンプル面積で割って算出した。
【００４０】
（密度）
縦２００ｍｍ、横２００ｍｍに裁断した鉛蓄電池用セパレーターの質量を測定し、膜厚測定で算出した厚みと鉛蓄電池用セパレーターの面積から体積を算出し、鉛蓄電池用セパレーター質量を体積で割って密度を算出した（２５℃）。
【００４１】
（耐折曲げ試験）
縦５０ｍｍ、横１００ｍｍに裁断した鉛蓄電池用セパレーターを、マンドレル試験機（株式会社東洋精機製作所製、マンドレル径２ｍｍ）を用いて１８０度曲げ、その時の外観について異常なしの場合を「○」、亀裂発生の場合を「△」、亀裂剥離発生の場合を「×」として評価した。
【００４２】
（硫酸保液性）
鉛蓄電池用セパレーターの硫酸保液性は、試料を縦２０ｍｍ、横２０ｍｍに切り出した後、秤量した（Ｍ０）。切り出した試料を、ポリ容器に入れた硫酸（２０℃、ｄ（比重）＝１．３１）に２分間浸漬した。次いで、ピンセットで試料を取り出し、２分間保持後、再度秤量した（Ｍ１）。硫酸保液性は、以下の式（１）を用いて算出した。
硫酸保液性（質量％）＝（Ｍ１−Ｍ０）×１００／Ｍ０        式（１）
また、硫酸に浸漬した後、鉛蓄電池用セパレーターが崩壊して評価できない場合を「×」とした。
【００４３】
【表１】
2018010803.tif 000003
【００４４】
表１の結果から、鉛蓄電池用セパレーター中のガラス繊維が、ガラス繊維の全質量を基準として、数平均繊維径１μｍ以下のガラス繊維を３０〜９５質量％と、数平均繊維径５〜１５μｍのガラス繊維を５〜７０質量％含み、かつ有機系バインダーを用いた鉛蓄電池用セパレーターは折り曲げ時の耐折性に優れ、かつ硫酸保液性も優れていることがわかる。
【図１】
2018010803.tif 000004